(57)【要約】  【課題】  増粘化やゲル化することがなく、原料の入手が困難になることがない合成樹脂エマルション系仕上げ材及び仕上げ施工方法を提供すること。  【解決手段】  フライアッシュに対し、５Ｎの塩酸６００ｍｌを用い、８０°Ｃにて１時間酸処理して、酸処理フライアッシュを製造した。次に、この酸処理フライアッシュ５重量％と、アクリルゴムエマルション４８重量％と、炭酸カルシウムＡ２０重量％と、炭酸カルシウムＢ２１重量％と、添加剤６重量％とを混合して、合成樹脂エマルション系仕上げ材を製造した。【選択図】  なし【特許請求の範囲】
【請求項１】
合成樹脂エマルションと、体質顔料と、を含む合成樹脂エマルション系仕上げ材であって、
前記体質顔料に、酸処理を施されたフライアッシュを含むとともに、
前記フライアッシュにおいて、アルカリ成分の合計量が１０重量％以下であることを特徴とする合成樹脂エマルション系仕上げ材。
【請求項２】
前記合成樹脂エマルションが、アクリルゴム系エマルションであるとともに、
前記体質顔料のうち、粒径が１〜５０μｍの範囲にあるものの中で、前記フライアッシュの占める割合が２０〜１００重量％の範囲にあることを特徴とする前記請求項１に記載の合成樹脂エマルション系仕上げ材。
【請求項３】
前記合成樹脂エマルションが、アクリル樹脂系エマルションであるとともに、
前記体質顔料のうち、粒径が１〜５０μｍの範囲にあるものの中で、前記フライアッシュの占める割合が２０〜１００重量％の範囲にあることを特徴とする前記請求項１に記載の合成樹脂エマルション系仕上げ材。
【請求項４】
前記体質顔料の配合量が、ＰＶＣ濃度の３０〜８５％の範囲にあることを特徴とする前記請求項１〜３のいずれかに記載の合成樹脂エマルション系仕上げ材。
【請求項５】
前記請求項１〜４のいずれかに記載の合成樹脂エマルション系仕上げ材を基材上に塗布することを特徴とする仕上げ施工方法。
【発明の詳細な説明】
【技術分野】
【０００１】
本発明は、例えば、建築物の壁面等の仕上げに用いられる合成樹脂エマルション系仕上げ材及び仕上げ施工方法に関する。
【背景技術】
【０００２】
従来より、建築構造物の施工に、合成樹脂エマルション系仕上げ材が使用されてきた（非特許文献１、非特許文献２参照）。この合成樹脂エマルション系仕上げ材は、合成樹脂エマルションを主結合材とし、白質顔料、体質顔料、各種添加材としての分散剤、消泡剤、造膜助剤等を配合したものである。
【非特許文献１】小俣一夫著、「塗り材料の基礎知識」株式会社工文社、昭和５７年２月１０日発行
【非特許文献２】「ＪＩＳ  Ａ６９０９  建築用仕上塗材」、財団法人日本規格協会、平成１２年６月３０日発行
【発明の開示】
【発明が解決しようとする課題】
【０００３】
合成樹脂エマルション系仕上げ材に配合される体質顔料としては、炭酸カルシウムやクレー等の微粉末が使用されているが、これらは天然物であり、環境保護のために今後採取が限定され、良質のものの入手が困難となることが予想される。
【０００４】
そこで、無機物であり粒度が体質顔料の用途に適していることに加え、産出量が多い産業上の副生物であるフライアッシュを、体質顔料として用いることが検討された。
しかしながら、フライアッシュを、そのまま合成樹脂エマルションと混合して製造した合成樹脂エマルション系仕上げ材は、短時間で増粘したりゲル化するため、使用が困難であるという問題があった。特に、白色顔料や各種添加剤を加えた場合には、一層、増粘化やゲル化が著しかった。
【０００５】
本発明は以上の点に鑑みなされたものであり、増粘化やゲル化することがなく、原料の入手が困難になることがない合成樹脂エマルション系仕上げ材及び仕上げ施工方法を提供することを目的とする。
【課題を解決するための手段】
【０００６】
（１）請求項１の発明は、
合成樹脂エマルションと、体質顔料と、を含む合成樹脂エマルション系仕上げ材であって、前記体質顔料に、酸処理を施されたフライアッシュを含むとともに、前記フライアッシュにおいて、アルカリ成分の合計量が１０重量％以下であることを特徴とする合成樹脂エマルション系仕上げ材を要旨とする。
【０００７】
本発明の合成樹脂エマルション系仕上げ材は、体質顔料に、酸処理を施され、アルカリ成分の占める割合が１０重量％以下であるフライアッシュを含むことにより、製造後（フライアッシュと他の成分との混合後）、長時間経過しても、増粘化したり、ゲル化することがない。そのため、この合成樹脂エマルション系仕上げ材は、製造後、長時間に渡って使用することができる。
【０００８】
また、本発明の合成樹脂エマルション系仕上げ材は、体質顔料として、酸処理されたフライアッシュを成分として含んでいるので、この合成樹脂エマルション系仕上げ材を製造することにより、産業上の副生物であるフライアッシュを処理することができる。
【０００９】
更に、本発明の合成樹脂エマルションは、体質顔料として酸処理されたフライアッシュを含むので、その分だけ、他の体質顔料、例えば、炭酸カルシウムやクレー等の含有量を少なくすることができる。そのため、炭酸カルシウムやクレー等が環境保護を目的とする採取制限などの理由により、入手が困難になった場合でも、本発明の合成樹脂エマルション系仕上げ材は製造が可能である。
【００１０】
また、本発明の合成樹脂エマルションは、安価なフライアッシュを用いて製造することができるので、製造コストが低い。
・前記酸処理とは、例えば、フライアッシュを酸に所定時間浸漬することをいう。この酸処理の条件（酸の種類、酸の濃度、酸の温度、フライアッシュを酸に浸漬する時間等）としては、酸処理により、フライアッシュに含まれるアルカリ成分（Ｆｅ2Ｏ3、ＣａＯ、ＭｇＯ、Ｎａ2Ｏ、Ｋ2Ｏ）を減少させる効果のあるものであれば、いずれの条件でも用いることができる。
【００１１】
使用できる酸の種類としては、例えば、塩酸、硫酸、硝酸等が挙げられる。酸の濃度としては、例えば、塩酸の場合は５Ｎ以上、硫酸の場合は２Ｎ以上、硝酸の場合は１Ｎ以上の範囲が好適である。酸の温度としては、例えば、５０〜９０°Ｃの範囲が好適であり、その中でも、８０〜９０°Ｃの範囲がより好適である。フライアッシュを酸に浸漬する時間としては、例えば、３０分以上〜１時間の範囲が好適である。
【００１２】
酸処理においては、フライアッシュを酸に浸漬した後、溶媒（例えば水）を用いて洗浄することができる。更に、その洗浄後、常温〜５０°の温度範囲の下で、洗浄に用いた溶媒を蒸発させることができる。
【００１３】
・前記アルカリ成分とは、水に溶かした際にアルカリ性を示す成分であり、例えば、Ｆｅ2Ｏ3、ＣａＯ、ＭｇＯ、Ｎａ2Ｏ、Ｋ2Ｏ等が含まれる。
・前記合成樹脂エマルションとしては、例えば、アクリルゴムエマルション；アクリル樹脂エマルション；ポリアクリル酸エステル、ポリ酢酸ビニル、ポリ塩化ビニリデン−ポリ塩化ビニル、ポリプロピオン酸ビニル、ポリエチレン、ポリ酢酸ビニル、ポリプロピレン等の熱可塑性樹脂エマルジョン；エポキシ樹脂等の熱硬化性樹脂エマルジョン；アスファルト、ゴムアスファルト、パラフィン等の瀝青質エマルジョン、クロロプレンゴム、スチレン−ブタジエンゴム、アクリロニトリル−ブタジエンゴム、ブタジエンゴム等の合成ゴムラテックス等及びこれらの混合物；（メタ）アクリル酸エステル樹脂、（メタ）アクリル酸エステル−（メタ）アクリル酸共重合体樹脂、（メタ）アクリル酸エステル−スチレン共重合体樹脂、（メタ）アクリル酸エステル−（メタ）アクリル酸−スチレン共重合体樹脂、（メタ）アクリル酸エステル−シリコーン共重合体樹脂、（メタ）アクリル酸エステル−ウレタン系共重合体樹脂、（メタ）アクリル酸エステル−フッ素系共重合体樹脂等の（メタ）アクリル酸エステル系樹脂エマルジョン；エチレン−酢酸ビニル共重合体、酢酸ビニル−バーサチック酸ビニル共重合体等の酢酸ビニル系樹脂エマルジョンが挙げられる。
【００１４】
尚、（メタ）アクリル酸エステル系樹脂とは、アクリル酸エステル系樹脂、メタクリル酸エステル系樹脂、並びにこれらの共重合体樹脂を意味する。
・前記体質顔料としては、例えば、フライアッシュ、炭酸カルシウム、クレー、珪石粉等が挙げられる。
【００１５】
・前記フライアッシュとは、例えば、微粉炭燃焼ボイラの中で石炭が燃焼する際に、灰分が溶融し、液態となるが、排気煙道付近で温度低下とともに表面張力のため球状の形で凝固したガラス状の微粉をいう。
【００１６】
・前記合成樹脂エマルション系仕上げ材は、例えば、顔料、分散剤（湿潤剤）、消泡剤、造膜助剤、増粘剤等を含んでいてもよい。
顔料としては、無機系顔料と有機系顔料とがある。無機系顔料としては、例えば、酸化チタン、二酸化チタン（ルチル形、アナターゼ形）、酸化ジルコン、リトポン、亜鉛華等の白色顔料；合成酸化鉄、黄土等の赤色顔料；酸化クロム等の緑色顔料、コバルト青、群青等の青色顔料、合成酸化鉄、カーボンブラック等の黒色顔料がある。
【００１７】
有機系顔料としては、例えば、ブリリアントカーミン６Ｂ、ウォッチングレッド、レーキレッド４Ｒ、クロモフタールレッド、チオインジゴ、キナクリドンレッド等の赤色の顔料；ハンザイエローＧ、ジスアゾイエローＧ、クリモフタールイエロー３Ｇ、アンスラピリミジン、イソインドリンイエロー等の黄色の顔料、銅フタロシアニン、インダンスロン等の青色の顔料；塩素化銅フタロシアニン等の緑色の顔料がある。
【００１８】
分散剤（湿潤剤）は、顔料粒子をビヒクル中に１次粒子（またはそれに近い姿）に分散させて安定な懸濁液を作るため補助的に加える界面活性剤である。その例としては、β−ナフタレンスルホン酸ホルマリン縮合物、ポリカルボン酸形高分子活性剤、アルキルベンゼンスルホン酸ソーダ、ラウリルアルコールソーダ塩、ポリオキシエチレンアルキル（アリル）エーテル、ラウリルアルコール硫酸エステルソーダ塩、アルキルナフタレンスルホン酸ナトリウムのホルマリン縮合物、低分子量ポリアクリル酸アンモン、低分子量スチレン−マレイン酸アンモン共重合体等がある。
【００１９】
分散剤のＨＬＢは、合成樹脂エマルション系仕上げ材が水系の場合は１０以上が好ましい。
分散剤は、例えば、顔料沈降防止剤、色別れ防止剤、レベリング剤等を兼ねるものとできる。
【００２０】
消泡剤は、例えば、製造工程での空気の巻き込みにより生じる泡を防ぐ作用を有する成分である。この消泡剤は、泡の発生を防止する作用（抑泡作用）及び／又は、一旦発生した泡を消す作用（破泡作用）を有する。その例としては、オクチルアルコール（例えばＮ−オクチルアルコール）、リン酸ブチル、リン酸トリブチル、パインオイル、シリコーン系消泡剤（例えばポリメチルシロキサン等のシリコーン樹脂）、グリコール誘導体、ソルビット誘導体、シクロヘキサン、ソルビタンモノオレエート、プロピレングリコール等が挙げられる。
【００２１】
造膜助剤としては、均一な皮膜を形成するための皮膜形成助剤と、低温環境下で凍結が起こる温度を下げ、凍結しても温度を徐々に上げればエマルションが破壊されずに復元させるための凍結融解安定剤とがある。
【００２２】
皮膜形成助剤としては、高沸点溶剤があり、その具体例としては、カービトール、カービトールアセテート等がある。また、凍結融解安定剤も、皮膜形成助剤として用いることができる。
【００２３】
凍結融解安定剤の例としては、エチレングリコール、ヘキシレングリコール、ジエチレングリコール、ジエチレングリコールモノブチルエーテル、２、２、４−トリメチル−１、３ペンタンジオールモノイソブチレート等がある。
【００２４】
増粘剤は、合成樹脂エマルション系仕上げ材の粘稠度を増し、貯蔵安定性、塗布作業を良くするために配合される成分である。また、増粘剤は、例えば、湿潤剤、沈殿防止、流れ止め、刷毛捌き改善等の効果を奏する。
【００２５】
増粘剤の例としては、水溶性高分子化合物が挙げられ、具体的には、ポリビニルアルコール、メチルセルロース、カルボキシメチルセルロース、ヒドロキシエチルセルロース、ヒドロキシメチルセルロース、アルギル酸ソーダ、ポリアクリル酸ソーダ、ケイ酸系ベントナイト、アルミニウムの有機酸塩、有機ベントナイト、シリカゲル等がある。
【００２６】
増粘剤は、適当な分子量と配合量を選択することが好ましい。分子量が小さ過ぎると、合成樹脂エマルション系仕上げ材の耐水性が低下することがある。また、分子量が大きすぎると、塗布時に平坦な塗面が得にくくなることがある。
【００２７】
増粘剤の添加量は、合成樹脂エマルション系仕上げ材の全量に対し、例えば、０．８〜５．０重量％の範囲が好ましい。
（２）請求項２の発明は、
前記合成樹脂エマルションが、アクリルゴム系エマルションであるとともに、前記体質顔料のうち、粒径が１〜５０μｍの範囲にあるものの中で、前記フライアッシュの占める割合が２０〜１００重量％の範囲にあることを特徴とする前記請求項１に記載の合成樹脂エマルション系仕上げ材を要旨とする。
【００２８】
本発明では、粒径が１〜５０μｍの範囲にある体質顔料の中で、フライアッシュの占める割合が２０重量％以上であることにより、フライアッシュを処理する効果、製造原料の入手が困難となることがないという効果、及び製造コストが低いという効果が一層高い。
【００２９】
・前記粒径は、島津製作所（株）社製の沈降式粒度測定器を用いて、温度：２０°Ｃ、比重：２．０、溶媒比重（水）：０．９９８２３、溶媒粘度（水）：１．００９、測定水面：０値、回転数：６００回／分の測定条件で測定したものである。
（３）請求項３の発明は、
前記合成樹脂エマルションが、アクリル樹脂系エマルションであるとともに、前記体質顔料のうち、粒径が１〜５０μｍの範囲にあるものの中で、前記フライアッシュの占める割合が２０〜１００重量％の範囲にあることを特徴とする前記請求項１に記載の合成樹脂エマルション系仕上げ材を要旨とする。
【００３０】
本発明では、粒径が１〜５０μｍの範囲にある体質顔料の中で、フライアッシュの占める割合が２０重量％以上であることにより、フライアッシュを処理する効果、製造原料の入手が困難となることがないという効果、及び製造コストが低いという効果が一層高い。
（４）請求項４の発明は、
前記体質顔料の配合量が、ＰＶＣ濃度の３０〜８５％の範囲にあることを特徴とする前記請求項１〜３のいずれかに記載の合成樹脂エマルション系仕上げ材を要旨とする。
【００３１】
本発明では、体質顔料の配合量が、ＰＶＣ濃度の３０〜８５％の範囲にあることにより、体質顔料間を、合成樹脂エマルションが十分に充填することができる。そのことにより、本発明の合成樹脂エマルション系仕上げ材は、施工後における強度が高い。
（５）請求項５の発明は、
前記請求項１〜４のいずれかに記載の合成樹脂エマルション系仕上げ材を基材上に塗布することを特徴とする仕上げ施工方法を要旨とする。
【００３２】
本発明の仕上げ施工方法は、使用する合成樹脂エマルション系仕上げ材が、増粘したり、ゲル化したりし難いので、施工可能な時間が長い。
また、本発明の仕上げ施工方法では、使用する合成樹脂エマルション系仕上げ材が安価であるので、低いコストで施工することができる。
【００３３】
更に、本発明の仕上げ施工方法では、使用する合成樹脂エマルション系仕上げ材が、原料入手の制限を受けずに、安定して製造できるものである。そのため、本発明の仕上げ施工方法は、合成樹脂エマルション系仕上げ材の入手が困難となり、施工ができなくなるようなことがない。
【発明を実施するための最良の形態】
【００３４】
以下に本発明の合成樹脂エマルション系仕上げ材及び仕上げ材施工方法      の実施の形態の例（実施例）を説明する。
【実施例１】
【００３５】
ａ）まず、合成樹脂エマルション系仕上げ材の製造に用いるフライアッシュについて説明する。
本実施例で用いるフライアッシュとしては、表１に示す様に、フライアッシュＡ〜Ｇの７種類を用いた。この表１に、フライアッシュＡ〜Ｇそれぞれの成分比を記載した。尚、フライアッシュＡ〜Ｇの成分比は、ＪＩＳ  Ｒ５２０２に規定された、ポルトランドセメントの化学分析法により測定したものであり、その単位は重量％である。
【００３６】
【表１】
2005042027.tif 000002
【００３７】
フライアッシュＡは、フライアッシュ（フライアッシュ１）を無処理のまま用いるものであり、そのアルカリ成分（Ｆｅ2Ｏ3、ＣａＯ、ＭｇＯ、Ｎａ2Ｏ、Ｋ2Ｏ）の比率が１７．４４重量％である。
【００３８】
フライアッシュＢは、フライアッシュＡとは別種のフライアッシュ（フライアッシュ２）を無処理のまま用いるものであり、そのアルカリ成分（Ｆｅ2Ｏ3、ＣａＯ、ＭｇＯ、Ｎａ2Ｏ、Ｋ2Ｏ）の比率が８．９６重量％である。
【００３９】
フライアッシュＣは、フライアッシュＡに酸処理条件１にて酸処理を施したものである。この酸処理条件１とは、フライアッシュ２００グラムに対し５Ｎの塩酸６００ｍｌを用い８０°Ｃにて１時間処理し、濾過してから水洗いを４回行い、１３０°Ｃの乾燥機で４時間乾燥させる処理である。このフライアッシュＣのアルカリ成分の比率は、９．５１重量％である。
【００４０】
フライアッシュＤは、フライアッシュＡを水洗したものである。その水洗の条件は以下のものである。フライアッシュ２００グラムに対して純水１８００ｍｌを加え、１５分間攪拌し濾過した。その後処理フライアッシュ約２００グラムに対して１８００ｍｌの純水を加え濾過し、再度濾過して洗液を除去する操作を計４回繰り返した。その後１３０°Ｃに設定した乾燥機で４時間乾燥した。
【００４１】
このフライアッシュＤのアルカリ成分の比率は、１４．７６重量％である。
フライアッシュＥは、フライアッシュＡをアルカリ処理したものである。このアルカリ処理とは以下の処理である。フライアッシュ２００グラムに対して濃度２ｍｏｌ／ｌの水酸化ナトリウム水溶液６００ｍｌを加え攪拌しながら１００°Ｃ、５時間加熱し自然冷却後濾過した。その後処理フライアッシュ約２００グラムに対して１８００ｍｌの純水を加え濾過し、再度濾過して洗液を除去する工程を計４回繰り返した。その後１３０°Ｃに設定した乾燥機で４時間乾燥した。
【００４２】
このフライアッシュＥのアルカリ成分の比率は、２３．２２重量％である。
フライアッシュＦは、フライアッシュＡを酸処理条件２にて酸処理を施したものである。この酸処理条件２とは、フライアッシュ２００グラムに対し０．５Ｎの塩酸６００ｍｌを用い８０°Ｃにて１５分間処理し、濾過してから水洗いを４回行い、１３０°Ｃの乾燥機で４時間乾燥させる処理である。このフライアッシュＦのアルカリ成分の比率は、１２．６５重量％である。
【００４３】
フライアッシュＧは、フライアッシュＢを酸処理条件１にて酸処理したものである。このフライアッシュＧのアルカリ成分の比率は５．１３重量％である。
ｂ）次に、前記ａ）のフライアッシュＡ〜Ｇを用いて製造した合成樹脂エマルション系仕上げ材について説明する。
【００４４】
表２に示す様に、各成分を、それぞれ対応する比率で混合することにより、実施例１−１〜１−３の合成樹脂エマルション系仕上げ材を製造した。各成分の混合には、ディゾルバー型万能混合機を用いた。
【００４５】
【表２】
2005042027.tif 000003
【００４６】
表２において、炭酸カルシウムＡとは、粒径が、１〜５０μｍの範囲にある炭酸カルシウムである。また、炭酸カルシウムＢとは、粒径が、１〜３０μｍの範囲にある炭酸カルシウムをいう。
【００４７】
また、アクリルゴムエマルション（合成樹脂エマルション）は、弾性タイルの汎用エマルション例である、クラリアントポリマー社製のＤＭ−２１（商品名）であって、固型分の割合が５０重量％のものである。
【００４８】
また、上記添加剤とは、白色顔料、分散剤、消泡剤、増粘剤を併せたものをいう。
本実施例１−１〜１−３の合成樹脂エマルション系仕上げ材は、含有するフライアッシュ（フライアッシュＣ、Ｇ）が酸処理されたものであり、そのフライアッシュにおけるアルカリ成分の割合が１０重量％以下であるので、請求項１の発明の範囲内である。
【００４９】
また、本実施例１−１〜１−３の合成樹脂エマルション系仕上げ材は、アクリルゴムエマルションを含むとともに、粒径が１〜５０μｍの範囲にある体質顔料において、酸処理されたフライアッシュ（フライアッシュＣ、Ｇ）が占める割合は、それぞれ、２０、１００、２０重量％である。従って、本実施例１−１〜１−３の合成樹脂エマルション系仕上げ材は請求項２の発明の範囲内である。
【００５０】
また、本実施例１−１、１−３の合成樹脂エマルション系仕上げ材において、体質顔料の配合量は、ＰＶＣ濃度の３９．１％であり、本実施例１−２の合成樹脂エマルション系仕上げ材において、体質顔料の配合量は、ＰＶＣ濃度の４１．９重量％である。従って、本実施例１−１〜１−３の合成樹脂エマルション系仕上げ材は請求項４の発明の範囲内である。
【００５１】
また、比較例として、表２に示すように、比較例１−１〜１−６の合成樹脂エマルション系仕上げ材を製造した。
比較例１−１及び比較例１−２の合成樹脂エマルション系仕上げ材は、体質顔料として、酸処理されたフライアッシュを含んでおらず、未処理のフライアッシュ（フライアッシュＡ）を含んでいる。そのため、比較例１−１、及び比較例１−２の合成樹脂エマルション系仕上げ材及び仕上げ施工方法は、本発明の範囲外である。
【００５２】
また、比較例１−３の合成樹脂エマルション系仕上げ材は、体質顔料として、酸処理されたフライアッシュを含んでおらず、本発明の範囲外である。
また、比較例１−４の合成樹脂エマルション系仕上げ材は、体質顔料として、酸処理されたフライアッシュを含んでおらず、水洗したフライアッシュ（フライアッシュＤ）を含んでいる。そのため、比較例１−４の合成樹脂エマルション系仕上げ材及び仕上げ施工方法は、本発明の範囲外である。
【００５３】
また、比較例１−５の合成樹脂エマルション系仕上げ材は、体質顔料として、酸処理されたフライアッシュを含んでおらず、アルカリ処理したフライアッシュ（フライアッシュＥ）を含んでいる。そのため、比較例１−５の合成樹脂エマルション系仕上げ材及び仕上げ施工方法は、本発明の範囲外である。
【００５４】
また、比較例１−６の合成樹脂エマルション系仕上げ材は、体質顔料として含むフライアッシュにおけるアルカリ成分の割合が１０重量％を超え、本発明の範囲外である。
ｃ）次に、前記ｂ）で製造した合成樹脂エマルション系仕上げ材を用いた仕上げ施工方法について説明する。
【００５５】
前記ｂ）で製造した、実施例１−１〜１−３の合成樹脂エマルション系仕上げ材を、アクリル樹脂系合成樹脂エマルションシーラーを塗布した建築物の壁面のコンクリート基材層に、圧送式吹きつけ装置（例えばタイルマン（商品名、旭サナック社製））を用いて凹凸上に塗布量１．５Ｋｇ／ｍ2にて塗布した。
【００５６】
ｄ）次に、本実施例１の合成樹脂エマルション系仕上げ材及び仕上げ施工方法の奏する効果を説明する。
(i)本実施例１−１〜１−３の合成樹脂エマルション系仕上げ材は、製造後（アクリル樹脂エマルションとフライアッシュとの混合後）、長時間（例えば１週間）経過しても、増粘化したり、ゲル化することがない。そのため、この合成樹脂エマルション系仕上げ材は、製造後、長時間に渡って使用することができる。
【００５７】
(ii)本実施例１−１〜１−３の合成樹脂エマルション系仕上げ材は、体質顔料として、フライアッシュを含んでいる。そのため、この合成樹脂エマルション系仕上げ材を製造することにより、産業上の副生物であるフライアッシュを処理することができる。
【００５８】
(iii)本実施例１−１〜１−３の合成樹脂エマルションは、体質顔料としてフライアッシュを含むので、その分だけ、他の体質顔料である炭酸カルシウムやクレーの含有量を少なくすることができる。そのため、炭酸カルシウムやクレー等の天然物の体質顔料が環境保護を目的とする採取制限などの理由により、入手が困難になった場合でも、本実施例１の合成樹脂エマルション系仕上げ材は、製造が可能である。
【００５９】
(iv)本実施例１−１〜１−３の合成樹脂エマルションは、体質顔料として、安価なフライアッシュを含んでいるので、製造コストが低い。
(v)本実施例１における仕上げ施工方法は、使用する合成樹脂エマルション系仕上げ材が、増粘したり、ゲル化したりし難いので、施工可能な時間が長い。
【００６０】
特に、実施例１−１〜１−３の合成樹脂エマルション系仕上げ材を使用した場合は、一層、施工可能な時間を長くとることができる。
ｅ）次に、本実施例１で製造した合成樹脂エマルション系仕上げ材の効果を確かめるために行った実験について説明する。
【００６１】
前記ｂ）で製造した、実施例１−１〜１−３、及び比較例１−１〜１−６の合成樹脂エマルション系仕上げ材を常温で静置しておきながら、合成樹脂エマルション系仕上げ材の製造直後、１日後、３日後、一週間後に、それぞれ、ビスコテスターを用いて粘度を測定した。その結果を上記表２に示す。尚、粘度の単位はＭＰａ・ｓである。
【００６２】
この表２に示す様に、実施例１−１〜１−３の合成樹脂エマルション系仕上げ材は、１週間後においても粘度が増加しなかった。
一方、比較例１−１、１−２、及び１−４の合成樹脂エマルション系仕上げ材は、製造後３日の段階で、粘度が測定不能となるまで上昇していた。また、比較例１−５の合成樹脂エマルション系仕上げ材は、製造後直後の段階で、粘度が測定不能となるまで上昇していた。また、比較例１−６の合成樹脂エマルション系仕上げ材は、製造後３日後の段階で、粘度が１０００に上昇し、１週間後の段階では、粘度が測定不能となるまで上昇していた。
【００６３】
比較例１−３の合成樹脂エマルション系仕上げ材は、１週間経過後においても、粘度が上昇していなかった。しかしながら、この比較例１−３の合成樹脂エマルション系仕上げ材は、フライアッシュを用いていないので、産業上の副生物であるフライアッシュを処理するという効果、及び天然物の体質顔料の入手が困難になっても合成樹脂エマルション系仕上げ材の製造コストが低いという効果を奏することができない。
【００６４】
これらの結果から、本実施例１−１〜１−３の合成樹脂エマルション系仕上げ材は、製造後、長時間に渡って使用することができ、好適であることが分かった。
【実施例２】
【００６５】
基本的は前記実施例１と同様にして、実施例２の合成樹脂エマルション系仕上げ材を製造した。
但し、本実施例２では、合成樹脂エマルション系仕上げ材の組成を、表３に示すものとした。
【００６６】
【表３】
2005042027.tif 000004
【００６７】
この表３において、アクリル樹脂エマルション（合成樹脂エマルション）は、アクリルタイルの汎用エマルション例である、クラリアントポリマー社製のＤＭ−６０（商品名）であって、固型分の割合が５０重量％のものである。
【００６８】
尚、本実施例２の合成樹脂エマルション系仕上げ材は、含有するフライアッシュ（フライアッシュＣ）におけるアルカリ成分の割合が１０重量％以下であるので、請求項１の発明の範囲内である。
【００６９】
また、本実施例２の合成樹脂エマルション系仕上げ材は、アクリル樹脂エマルションを含むとともに、粒径が１〜５０μｍの範囲にある体質顔料において、酸処理されたフライアッシュ（フライアッシュＣ）が占める割合は２１重量％である。従って、本実施例２の合成樹脂エマルション系仕上げ材は請求項３の発明の範囲内である。
【００７０】
また、本実施例２の合成樹脂エマルション系仕上げ材において、体質顔料の配合量は、ＰＶＣ濃度の８３．８％である。従って、本実施例２の合成樹脂エマルション系仕上げ材は請求項４の発明の範囲内である。
【００７１】
比較例２−１、２−２として、表３に示す組成の合成樹脂エマルション系仕上げ材を製造した。
比較例２−１の合成樹脂エマルション系仕上げ材は、体質顔料として、酸処理されたフライアッシュを含んでおらず、無処理のフライアッシュ（フライアッシュＡ）を含んでいる。そのため、比較例２−１の合成樹脂エマルション系仕上げ材及び仕上げ施工方法は、本発明の範囲外である。
【００７２】
また、比較例２−２は、体質顔料として、酸処理されたフライアッシュを含んでおらず、本発明の範囲外である。
本実施例２及び比較例２−１、２−２の合成樹脂エマルション系仕上げ材を用いて、前記実施例１と同様に、仕上げ施工方法を実施した。
【００７３】
本実施例２の合成樹脂エマルション系仕上げ材及び仕上げ施工方法は、前記実施例１と同様の効果を奏する。
本実施例２の合成樹脂エマルション系仕上げ材に対し前記実施例１のｅ）と同様の実験を行った。その結果を上記表３に示す。
【００７４】
この表３に示す様に、本実施例２の合成樹脂エマルション系仕上げ材は、１週間後においても粘度が増加しなかった。この結果から、本実施例２の合成樹脂エマルション系仕上げ材は、製造後、長時間に渡って使用することができ、好適であることが分かった。
【００７５】
一方、比較例２−１の合成樹脂エマルション系仕上げ材は、製造後１週間の段階で、粘度が測定不能となるまで上昇していた。
また、比較例２−２の合成樹脂エマルション系仕上げ材は、１週間経過後においても粘度が上昇していなかった。しかしながら、この比較例２−２の合成樹脂エマルション系仕上げ材は、フライアッシュを用いていないので、産業上の副生物であるフライアッシュを処理するという効果、及び天然物の体質顔料の入手が困難になっても合成樹脂エマルション系仕上げ材の製造コストが低いという効果を奏することができない。
【００７６】
尚、本発明は前記実施例になんら限定されるものではなく、本発明を逸脱しない範囲において種々の態様で実施しうることはいうまでもない。